ЦЕМЕНТИРУЮЩАЯ КОМПОЗИЦИЯ, ВКЛЮЧАЮЩАЯ НЕИОННЫЕ ГИДРОФОБНО-МОДИФИЦИРОВАННЫЕ ПРОСТЫЕ ЭФИРЫ ЦЕЛЛЮЛОЗЫ, И ЕЕ ПРИМЕНЕНИЕ

1. Водная цементирующая композиция для цементирования обсадной колонны в стволе скважины, включающая:
(а) воду
и
(b) цементирующую композицию, включающую:
(i) гидравлический цемент,
(ii) гидрофобно-модифицированный полимер,
(iii) диспергатор,
и
(iv) необязательно, одну или многие другие добавки, обычно добавляемые в водные цементирующие композиции, применимые для цементирования обсадных колонн в стволах буровых скважин.
2. Способ цементирования обсадной колонны в стволе скважины, включающий применение водной цементирующей композиции, включающей:
(а) воду
и
(b) цементирующую композицию, включающую:
(i) гидравлический цемент,
(ii) гидрофобно-модифицированный полимер,
(iii) диспергатор,
и
(iv) необязательно, одну или многие другие добавки, обычно добавляемые в водные цементирующие композиции, применимые для цементирования обсадных колонн в стволах буровых скважин.
3. Способ по п. 2, в котором гидрофобно-модифицированный полимер представляет собой гидрофобно-модифицированную гидроксиэтилцеллюлозу.
4. Способ по п. 3, в котором гидрофобно-модифицированная гидроксиэтилцеллюлоза имеет этиленоксидное молярное замещение от 0,5 до 3,5.
5. Способ по п. 3, в котором гидрофобно-модифицированная гидроксиэтилцеллюлоза имеет степень гидрофобного замещения от 0,001 до 0,025.
6. Способ по п. 2, в котором гидрофобно-модифицированный полимер имеет средневзвешенную молекулярную массу от 500000 до 4000000 Дальтон.
7. Способ по п. 2, в котором диспергатор представляет собой сульфированный полимер, продукт конденсации меламина и формальдегида, продукт конденсации сульфированного нафталина и формальдегида, разветвленный поликарбоксилатный полимер, или неразветвленный поликарбоксилатный полимер.
8. Способ по п. 2, в котором диспергатор представляет собой сульфированный продукт конденсации меламина и формальдегида, продукт конденсации меламина и формальдегида, продукт конденсации сульфированного нафталина и формальдегида, натриевую соль продукта конденсации сульфированного нафталина и формальдегида, калиевую соль продукта конденсации сульфированного нафталина и формальдегида, полинафталинсульфонат, сульфированный полиакриламид, продукт конденсации кетона, альдегида и сульфита натрия, или сульфированный сополимер стирола и малеинового ангидрида.
9. Способ по п. 2, в котором цементирующая композиция включает одну или многие добавки, выбранные из хлорида кальция, хлорида натрия, гипса, силиката натрия, морской воды, бентонита, диатомовой земли, угля, перлита, пуццолана, гематита, ильменита, барита, кварцевой муки, песка, лигнинов, лигносульфонатов натрия, лигносульфонатов кальция, простого эфира карбоксиметилгидроксиэтилцеллюлозы, гильсонита, скорлупы грецких орехов, чешуек целлофана, гипсоцемента, смеси бентонита с дизельным топливом, нейлоновых волокон, или латекса.
10. Способ по п. 2, в котором водная цементирующая композиция имеет начальную PV при температуре 80°F (26,7°С), равную или меньшую 300.
11. Способ по п. 2, в котором диспергатор добавляют к воде перед добавлением гидрофобно-модифицированного полимера.
12. Способ по п. 2, включающий стадии, в которых:
А) нагнетают вниз, в указанную обсадную колонну, указанную водную цементирующую композицию,
В) нагнетают указанную водную цементирующую композицию вверх в затрубное пространство, окружающее указанную обсадную колонну,
С) продолжают указанное нагнетание, пока указанная водная цементирующая композиция не заполнит тот участок кольцеобразного пространства, который желательно закупорить,
и
D) удерживают указанную водную цементирующую композицию на месте, пока цемент не схватится.